(57)【特許請求の範囲】
【請求項１】
a)酸化、熱又は光により誘発される分解をうけやすい熱可塑性ポリマーおよび
b)式Ｉ
【化１】
0004314610.tif 000008
（式中、Ｒ1およびＲ2は各々互いに独立して水素原子又は炭素原子数１ないし８のアルキル基を表わし、Ｒ3およびＲ4は炭素原子数８のアルキル基を表わし、およびＲ5は炭素原子数１ないし７のアルキル基を表わす。）で表わされる少なくとも１種の化合物よりなる組成物。
【請求項２】
式（Ｉ）中、Ｒ1およびＲ2は水素原子を表わし、Ｒ3およびＲ4は第三−オクチル基を表わし、およびＲ5はメチル基を表わす請求項１記載の組成物。
【請求項３】
成分（a）および（b）の他に、さらなる添加剤を含む請求項１記載の組成物。
【発明の詳細な説明】
【０００１】
本発明は、酸化、熱又は光により誘発される分解をうけやすい合成ポリマー、特にポリオレフィン、ポリエーテルポリオール又はポリウレタン及び安定剤としてベンゾフラン−２−オン型の化合物の特異な群を含む組成物に関する。
【０００２】
合成ポリマーの安定剤としてのベンゾフラン−２−オン型の化合物の使用は、例えばＷＯ−Ａ−８０／０１５６６号公報又は米国特許第５，５１６，９２０号公報より既知である。
【０００３】
既知の安定剤は、安定剤に必要とされる高い要求全てを満たすことができず、特に保存期間、吸水度、加水分解への過敏性、加工中の安定化、色特性、揮発性、移行挙動、相溶性および光に対する保護の改善においてもそうである。結果として、酸化、熱および／又は光により誘発される分解に対し過敏な合成ポリマーの効果的な安定剤が必要とされ続けている。
【０００４】
欧州特許第０８７１０６６号公報は、カラー写真材料中のＤＯＸ掃去剤としてベンゾフラン−２−オン型の化合物の特異な群の使用を開示している。
【０００５】
今や欧州特許第０８７１０６６号公報で開示されたベンゾフラン−２−オン型の化合物の特異な群は、酸化、熱又は光により誘発される分解に対し過敏な合成ポリマーの安定剤として特に適当であることが知られている。
【０００６】
本発明は従って、
ａ）酸化、熱又は光により誘発される分解をうけやすい合成ポリマー及び
ｂ）式Ｉ
【化２】
0004314610.tif 000002
（式中、Ｒ1およびＲ2は各々互いに独立して水素原子又は炭素原子数１ないし８のアルキル基を表し、Ｒ3およびＲ4は各々互いに独立して炭素原子数１ないし１２のアルキル基を表し、およびＲ5は炭素原子数１ないし７のアルキル基を表す。）で表される少なくとも１種の化合物よりなる組成物を提供する。
【０００７】
１２個までの炭素原子を有するアルキル基は分枝又は非分枝の基であり、例えばメチル基、エチル基、プロピル基、イソプロピル基、ｎ−ブチル基、第二−ブチル基、イソブチル基、第三−ブチル基、２−エチルブチル基、ｎ−ペンチル基、イソペンチル基、１−メチルペンチル基、１，３−ジメチブチル基、ｎ−ヘキシル基、１−メチルヘキシル基、ｎ−ヘプチル基、イソへプチル基、１，１，３，３−テトラ−メチルブチル（第三−オクチル基）、１−メチルヘプチル基、３−メチルヘプチル基、ｎ−オクチル基、２−エチルヘキシル基、１，１，３−トリメチル−ヘキシル基、１，１，３，３−テトラメチルペンチル基、ノニル基、デシル基、ウンデシル基、１−メチルウンデシル基又はドデシル基である。Ｒ1又はＲ2の好ましい定義の１つは、例えば炭素原子数１ないし６のアルキル基、特に炭素原子数１ないし４のアルキル基、例えば第三−ブチル基である。好まくは、Ｒ3およびＲ4は炭素原子数４ないし１２のアルキル基、特に炭素原子数４ないし１０のアルキル基、例えば炭素原子数８のアルキル基である。Ｒ5の好ましい定義は、炭素原子数１ないし４のアルキル基、特に炭素原子数１ないし３のアルキル基、例えばメチル基である。
【０００８】
式Ｉの好ましい化合物は、式中、Ｒ1およびＲ2は各々互いに独立して水素原子又は炭素原子数１ないし４のアルキル基を表し、Ｒ3およびＲ4は各々互いに独立して炭素原子数４ないし１０のアルキル基を表し、およびＲ5は炭素原子数１ないし４のアルキル基を表すものである。
【０００９】
式Ｉのさらに好ましい化合物は、式中、Ｒ3およびＲ4が第三−オクチル基を表すものである。
【００１０】
特に興味深い式Ｉの化合物は、式中、Ｒ1およびＲ2は水素原子を表し、Ｒ3およびＲ4は第三−オクチル基を表し、およびＲ5はメチル基を表すものである。
【００１１】
式Ｉの化合物の合成は、例えば欧州特許第０８７１０６６号公報で開示されている。
【００１２】
式Ｉの化合物は、酸化、熱又は光に誘発される分解に対し、合成ポリマーを安定化させることに適している。
【００１３】
そのような材料の例は：
１．モノオレフィン及びジオレフィンのポリマー、例えばポリプロピレン、ポリイソブチレン、ポリブテ−１−エン、ポリ−４−メチルペンテ−１−エン、ポリビニルシクロヘキサン、ポリイソプレン又はポリブタジエン、並びにシクロオレフィンのポリマー、例えばシクロペンテン又はノルボルネンの、ポリエチレン（所望により架橋され得る）、例えば高密度ポリエチレン（ＨＤＰＥ）、高密度及び高分子量ポリエチレン（ＨＤＰＥ−ＨＭＷ）、高密度及び超高分子量ポリエチレン（ＨＤＰＥ−ＵＨＭＷ）、中密度ポリエチレン（ＭＤＰＥ）、低密度ポリエチレン（ＬＤＰＥ）、線状低密度ポリエチレン（ＬＬＤＰＥ）、（ＶＬＤＰＥ）及び（ＵＬＤＰＥ）である。
【００１４】
ポリオレフィン、すなわち前の段落において例示したモノオレフィンのポリマー、好ましくはポリエチレン及びポリプロピレンは、異なる方法によりそしてとりわけ以下の方法により調製され得る：
ａ）ラジカル重合（通常は高圧下及び高温において）。
ｂ）通常、周期表のＩＶｂ、Ｖｂ、ＶＩｂ又はＶＩＩＩ群の金属の一つ又はそれ以上を含む触媒を使用した触媒重合。これらの金属は通常、一つ又はそれ以上の配位子、典型的にはπ−又はσ−配位し得るオキシド、ハロゲン化物、アルコレート、エステル、エーテル、アミン、アルキル、アルケニル及び／又はアリールを有する。これらの金属錯体は遊離形態であるか、又は基材に、典型的には活性化塩化マグネシウム、チタン（ＩＩＩ）クロリド、アルミナ又は酸化ケイ素に固定され得る。これらの触媒は、重合媒体中に可溶又は不溶であり得る。該触媒は重合においてそのまま使用され得、又は他の活性化剤、典型的には金属アルキル、金属ヒドリド、金属アルキルハライド、金属アルキルオキシドまたは金属アルキルオキサンであって、該金属が周期表のＩａ、ＩＩａおよび／またはＩＩＩａ群の元素であるものが使用されることができる。該活性化剤は、他のエステル、エーテル、アミン又はシリルエーテル基で都合良く変性され得る。これらの触媒系は、通常、フィリップス、スタンダード・オイル・インディアナ、チグラー（−ナッタ）、ＴＮＺ（デュポン）、メタロセン又はシングルサイト触媒（ＳＳＣ）と命名される。
【００１５】
２．１）で言及されたポリマーの混合物、例えばポリプロピレンとポリイソブチレン、ポリプロピレンとポリエチレン（例えば、ＰＰ／ＨＤＰＥ、ＰＰ／ＬＤＰＥ）の混合物、及び異なる型のポリエチレンの混合物（例えば、ＬＤＰＥ／ＨＤＰＥ）。
【００１６】
３．モノオレフィンおよびジオレフィンの交互または他のビニルモノマーとのコポリマー、例えばエチレン／プロピレンコポリマー、線状低密度ポリエチレン（ＬＬＤＰＥ）およびそれらと低密度ポリエチレン（ＬＤＰＥ）との混合物、プロピレン／ブテ−１−エンコポリマー、プロピレン／イソブチレンコポリマー、エチレン／ブテ−１−エンコポリマー、エチレン／ヘキセンコポリマー、エチレン／メチルペンテンコポリマー、エチレン／ヘプテンコポリマー、エチレン／オクテンコポリマー、エチレン／ビニルシクロヘキサンコポリマー、エチレン／シクロオレフィンコポリマー（例えばＣＯＣのようなエチレン／ノボルネン）、１−オレフィンが現場で生成されるエチレン／１−オレフィンコポリマー、プロピレン／ブタジエンコポリマー、イソブチレン／イソプレンコポリマー、エチレン／ビニルシクロヘキセンコポリマー、エチレン／アルキルアクリレートコポリマー、エチレン／アルキルメタクリレートコポリマー、エチレン／酢酸ビニルコポリマー又はエチレン／アクリル酸コポリマー及びそれらの塩（アイオノマー）ならびにエチレンとプロピレン及びへキサジエン、ジシクロペンタジエン又はエチリデン−ノルボルネンのようなジエンとのターポリマー；及びそのようなコポリマーの互いの及び１）で上述したポリマーとの混合物、例えばポリプロピレン／エチレン−プロピレンコポリマー、ＬＤＰＥ／エチレン−酢酸ビニルコポリマー（ＥＶＡ）、ＬＤＰＥ／エチレン−アクリル酸コポリマー（ＥＡＡ）、ＬＬＤＰＥ／ＥＶＡ、ＬＬＤＰＥ／ＥＡＡ及び互いの又はランダムのポリアルキレン／一酸化炭素コポリマー及びそれらと他のポリマー、例えばポリアミドとの混合物。
【００１７】
４．それらの水素化変性物（例えば粘着付与剤）を含む炭化水素樹脂（例えば炭素原子数５ないし９）及びポリアルキレン及びデンプンの混合物。
【００１８】
１．）ないし４．）のホモポリマー及びコポリマーは、シンジオタクチック、アイソタクチック、ヘミ−アイソタクチック又はアタクチックを含むいずれの立体構造をも有し得；アタクチックポリマーが好ましい。ステレオブロックポリマーがまた含まれる。
【００１９】
５．ポリスチレン、ポリ（ｐ−メチルスチレン）、ポリ（α−メチルスチレン）。
【００２０】
６．スチレン、α−メチルスチレン、ビニルトルエンの全ての異性体、とりわけｐ−ビニルトルエン、エチルスチレン、プロピルスチレン、ビニルビフェニル、ビニルナフタレン、及びビニルアントラセンの全ての異性体、及びそれらの混合物を含む芳香族ビニルモノマーから誘導された芳香族ホモポリマー及びコポリマー。ホモポリマー及びコポリマーはシンジオタクチック、アイソタクチック、ヘミ−アイソタクチック又はアタクチックを含むいずれの立体構造をも有し得；アタクチックポリマーが好ましい。ステレオブロックポリマーがまた含まれる。
【００２１】
６ａ．エチレン、プロピレン、ジエン、ニトリル、酸、マレイン酸無水物、マレイミド、酢酸ビニル及び塩化ビニル又はアクリル誘導体及びその混合物から選択される上述された芳香族ビニルモノマー及びコモノマーを含むコポリマー、例えば、スチレン／ブタジエン、スチレン／アクリロニトリル、スチレン／エチレン（共重合体）、スチレン／アルキルメタクリレート、スチレン／ブタジエン／アルキルアクリレート、スチレン／ブタジエン／アルキルメタクリレート、スチレン／マレイン酸無水物、スチレン／アクリロニトリル／メチルアクリレート；スチレンコポリマー及び他のポリマー、例えばポリアクリレート、ジエンポリマー又はエチレン／プロピレン／ジエンターポリマーの高耐衝撃性の混合物；及びスチレン／ブタジエン／スチレン、スチレン／イソプレン／スチレン、スチレン／エチレン／ブチレン／スチレン又はスチレン／エチレン／プロピレン／スチレンのようなスチレンのブロックコポリマー。
【００２２】
６ｂ．６．）で言及されたポリマーの水素化から誘導された水素化芳香族ポリマー、とりわけアタクチックポリスチレンを水素化することにより調製されるポリシクロヘキシルエチレン（ＰＣＨＥ）を含み、しばしばポリビニルシクロヘキサン（ＰＶＣＨ）として言及される。
【００２３】
６ｃ．６ａ．）で言及されたポリマーの水素化から誘導された水素化芳香族ポリマー。
【００２４】
ホモポリマー及びコポリマーはシンジオタクチック、アイソタクチック、ヘミ−アイソタクチック又はアタクチックを含むいずれの立体構造をも有し得；アタクチックポリマーが好ましい。ステレオブロックポリマーがまた含まれる。
【００２５】
７．スチレン又はα−メチルスチレンのような芳香族ビニルモノマーのグラフトコポリマー、例えばポリブタジエンにスチレン、ポリブタジエン−スチレン又はポリブタジエン−アクリロニトリルコポリマーにスチレン；ポリブタジエンにスチレン及びアクリロニトリル（又はメタクリロニトリル）；ポリブタジエンにスチレン、アクリロニトリル及びメチルメタクリレート；ポリブタジエンにスチレン及びマレイン酸無水物；ポリブタジエンにスチレン、アクリロニトリル及びマレイン酸無水物又はマレイミド；ポリブタジエンにスチレン及びマレイミド；ポリブタジエンにスチレン及びアルキルアクリレート又はメタクリレート；エチレン／プロピレン／ジエンターポリマーにスチレン及びアクリロニトリル；ポリアルキルアクリレート又はポリアルキルメタクリレートにスチレン及びアクリロニトリル、アクリレート／ブタジエンコポリマーにスチレン及びアクリロニトリル、並びにそれらの６）に列挙されたコポリマーとの混合物、例えばＡＢＳ、ＭＢＳ、ＡＳＡ又はＡＥＳポリマーとして既知であるコポリマー混合物。
【００２６】
８．ポリクロロプレン、塩化ゴム、イソブチレン−イソプレンの塩化及び臭化コポリマー（ハロブチルゴム）、塩化又はスルホ塩化ポリエチレン、エチレン及び塩化エチレンのコポリマー、エピクロロヒドリンホモ−及びコポリマー、とりわけハロゲン含有ビニル化合物のポリマー、例えばポリ塩化ビニル、ポリ塩化ビニリデン、ポリフッ化ビニル、ポリフッ化ビニリデンならびに塩化ビニル／塩化ビニリデン、塩化ビニル／酢酸ビニル又は塩化ビニリデン／酢酸ビニルコポリマーのようなそれらのコポリマー。
【００２７】
９．α，β−不飽和酸から誘導されたポリマー及びポリアクリレート及びポリメタクリレートのようなその誘導体；ブチルアクリレートで耐衝撃改善されたポリメチルメタクリレート、ポリアクリルアミド及びポリアクリロニトリル。
【００２８】
１０．９）で言及されたモノマーの互いの又は他の不飽和モノマーとのコポリマー、例えばアクリロニトリル／ブタジエンコポリマー、アクリロニトリル／アルキルアクリレートコポリマー、アクリロニトリル／アルコキシアルキルアクリレート又はアクリロニトリル／ビニルハライドコポリマー又はアクリロニトリル／アルキルメタクリレート／ブタジエンターポリマー。
【００２９】
１１．不飽和アルコール及びアミンから誘導されたポリマー又はそれらのアシル誘導体又はアセタール、例えばポリビニルアルコール、ポリ酢酸ビニル、ポリビニルステアレート、ポリビニルベンゾエート、ポリビニルマレエート、ポリビニルブチラール、ポリアリルフタレート又はポリアリルメラミン；ならびに上の１）で言及されたオレフィンとそれらのコポリマー。
【００３０】
１２．ポリアルキレングリコール、ポリエチレンオキシド、ポリプロピレンオキシドまたはビスグリシジルエーテルとそれらのコポリマーのような環式エーテルのホモポリマー及びコポリマー。
【００３１】
１３．ポリオキシメチレンのようなポリアセタール及びコモノマーとしてエチレンオキシドを含むポリオキシメチレン；熱可塑性ポリウレタン、アクリレートまたはＭＢＳで変性されたポリアセタール。
【００３２】
１４．ポリフェニレンオキシド及びスルフィド、及びポリフェニレンオキシドとスチレンポリマー又はポリアミドとの混合物。
【００３３】
１５．一方の成分としてヒドロキシル基末端を有するポリエーテル、ポリエステル及びポリブタジエンと、他方の成分として脂肪族又は芳香族のポリイソシアナートから誘導されたポリウレタン、ならびにそれらの前駆体。
【００３４】
１６．ジアミシとジカルボン酸から及び／又はアミノカルボン酸又は対応するラクタムから誘導されたポリアミド及びコポリアミド、例えばポリアミド４、ポリアミド６、ポリアミド６／６、６／１０、６／９、６／１２、４／６、１２／１２、ポリアミド１１、ポリアミド１２、ｍ−キシレンジアミン及びアジピン酸から開始した芳香族ポリアミド；へキサメチレンジアミン及びイソフタル酸及び／又はテレフタル酸から及び変性剤としてのエラストマーを用いて又は用いずに調製されたポリアミド、例えばポリ−２，４，４−トリメチルヘキサメチレンテレフタルアミド又はポリ−ｍ−フェニレンイソフタルアミド：及び上述されたポリアミドとポリオレフィン、オレフィンコポリマー、アイオノマー又は化学的に結合されたか又はグラフトされたエラストマーとの；又は例えばポリエチレングリコール、ポリプロピレングリコール又はポリテトラメチレングリコールのようなポリエーテルとのブロックコポリマー；ならびにＥＰＤＭ又はＡＢＳで変性されたポリアミド又はコポリアミド；及び加工の間に縮合されたポリアミド（ＲＩＭポリアミド系）。
【００３５】
１７．ポリ尿素、ポリイミド、ポリアミド−イミド、ポリエーテルイミド、ポリエステルイミド、ポリヒダントイン及びポリベンズイミダゾール。
【００３６】
１８．ジカルボン酸とジオールから及び／又はヒドロキシカルボン酸又は対応するラクトンから誘導されたポリエステル、例えばポリエチレンテレフタレート、ポリブチレンテレフタレート、ポリ−１，４−ジメチロールシクロヘキサンテレフタレート、ポリアルキレンナフタレート（ＰＡＮ）及びポリヒドロキシベンゾエート、ならびにヒドロキシル末端ポリエーテルから誘導されたブロックコポリエーテルエステル；及びまたポリカーボネート又はＭＢＳで変性されたポリエステル。
【００３７】
１９．ポリカーボネート及びポリエステルカーボネート。
【００３８】
２０．ポリケトン。
【００３９】
２１．ポリスルホン、ポリエーテルスルホン及びポリエーテルケトン。
【００４０】
２２．フェノール／ホルムアルデヒド樹脂、尿素／ホルムアルデヒド樹脂及びメラミン／ホルムアルデヒド樹脂のような一方の成分はアルデヒド、他方の成分はフェノール、尿素及びメラミンから誘導された架橋ポリマー。
【００４１】
２３．乾性及び非乾性アルキド樹脂。
【００４２】
２４．飽和及び不飽和ジカルボン酸と、架橋剤としての多価アルコール及びビニル化合物とのコポリマーから誘導される不飽和ポリエステル樹脂、及びまたそれ自体が低易燃性のハロゲン含有変性体。
【００４３】
２５．置換されたアクリレートから誘導された架橋性アクリル樹脂、例えばエポキシアクリレート、ウレタンアクリレート又はポリエステルアクリレート。
【００４４】
２６．メラミン樹脂、尿素樹脂、イソシアネート、イソシアヌレート、ポリイソシアネート又はエポキシ樹脂で架橋されたアルキド樹脂、ポリエステル樹脂及びアクリレート樹脂。
【００４５】
２７．酸無水物又はアミンのような慣用の硬化剤により、又は促進剤を伴って又は伴わずに架橋された、脂肪族、脂環式、複素環式又は芳香族グリシジル化合物、例えばビスフェノールＡとビスフェノールＦのジグリシジルエーテル生成物から誘導される架橋されたエポキシ樹脂。
【００４６】
２８．前述されたポリマーのブレンド（ポリブレンド）、例えばＰＰ／ＥＰＤＭ、ポリアミド／ＥＰＤＭ又はＡＢＳ、ＰＶＣ／ＥＶＡ、ＰＶＣ／ＡＢＳ、ＰＶＣ／ＭＢＳ、ＰＣ／ＡＢＳ、ＰＢＴＰ／ＡＢＳ、ＰＣ／ＡＳＡ、ＰＣ／ＰＢＴ、ＰＶＣ／ＣＰＥ、ＰＶＣ／アクリレート、ＰＯＭ／熱可塑性ＰＵＲ、ＰＣ／熱可塑性ＰＵＲ、ＰＯＭ／アクリレート、ＰＯＭ／ＭＢＳ、ＰＰＯ／ＨＩＰＳ、ＰＰＯ／ＰＡ６．６及びコポリマー、ＰＡ／ＨＤＰＥ、ＰＡ／ＰＰ、ＰＡ／ＰＰＯ、ＰＢＴ／ＰＣ／ＡＢＳ又はＰＢＴ／ＰＥＴ／ＰＣ。
【００４７】
保護されるべき合成ポリマーは、好ましくは熱可塑性ポリマー、とりわけポリオレフィン、ポリエーテルポリオール又はポリウレタン、特にポリエチレン及びポリプロピレン又はモノ−及びジオレフィンとそれらのコポリマーである。
【００４８】
式Ｉの化合物はさらにポリウレタン製造、特に軟質ポリウレタン発泡体の調製のために使用される。これに関連して、新規組成物およびそれから製造された製造物は分解に対し効果的に保護される。特に発泡体製造間のスコーチが避けられる。ポリウレタン発泡体は、相対高濃度（ポリエーテルポリオールに基づいて１．５重量％まで）で発泡する前に、可塑剤としてジフェニルイソデシルホスフィット（ＤＰＤＰ）、フェニルジイソデシルホスフィット（ＰＤＤＰ）のようなホスフィットを塩基安定化させたポリエーテルポリオールへ混合頭部において後−付加し得る。このような高濃度のホスフィットの存在下において、形成されたポリウレタン発泡体は好ましくない着色を示す（ピンク着色及び／又は黄色着色）。しかしながら式Ｉの化合物の存在下では、ポリウレタン発泡体は白色である。
【００４９】
ポリウレタンは、例えばヒドロキシル基末端を有するポリエーテル、ポリエステル及びポリブタジエンと、脂肪族又は芳香族のポリイソシアナートを反応させることによって得られる。
【００５０】
ヒドロキシル基末端を有するポリエーテルは既知であり、例えばエチレンオキシド、プロピレンオキシド、ブチレンオキシド、テトラヒドロフラン、スチレンオキシド又はエピクロロヒドリンのようなエポキシ樹脂とそれら自体を、例えばＢＦ3の存在下において重合すること又は水、アルコール、アンモニア又はアミンのような反応性水素原子を含有する出発成分、例えばエチレングリコール、プロピレン１，３−および１，２−グリコール、トリメチロールプロパン、４，４'−ジヒドロキシジフェニルプロパン、アニリン、エタノールアミン又はエチレンジアミンを使用し、単一で又は混合物として又は連続でこれらのエポキシ樹脂を付加重合することによって調製される。蔗糖ポリエーテルもまた本発明に従って適当である。多くの場合において、好ましいのは主として（ポリエーテル中に存在する全てのＯＨ基に基づき９０重量％まで）主要なＯＨ基を含有するそれらのポリエーテルである。さらに、例えばスチレンとアクリロニトリルをポリエーテルの存在下で重合させることによって形成されるような、ビニルポリマーによって変性されたポリエーテルが適当であり、それはＯＨ基を含有するポリブタジエンである。
【００５１】
これらの化合物は一般的に、分子量が４０であるポリヒドロキシ化合物であり、特に２ないし８のヒドロキシル基を含有する化合物であり特にこれらの分子量は８００ないし１００００であり、好ましくは１０００ないし６０００であり例えば少なくとも２、一般的に２ないし８、しかし好ましくは２ないし４のヒドロキシル基を含有するポリエーテルであり、これは均質ポリウレタン及び気泡ポリウレタンの調製のために既知である。
【００５２】
少なくとも２つのイソシアネート−反応性水素原子を含有する上記化合物、特に４００ないし１００００の分子量を有するものの混合物を使用することが可能である。
【００５３】
適当なポリイソシアネートは、脂肪族、脂環式、芳香脂肪族、芳香族及び複素環式ポリイソシアネート、例えばエチレンジイソシアネート、１，４−テトラメチレンジイソシアネート、１，６−ヘキサメチレンジイソシアネート、１，１２−ドデカンジイソシアネート、シクロブタン１，３−ジイソシアネート、シクロヘキサン１，３−及び−１，４−ジイソシアネート及び又はこれらの異性体のいくつかの所望の混合物、１−イソシアナト−３，３，５−トリメチル−５−イソシアナトメチルシクロヘキサン、２，４−及び２，６−ヘキサヒドロトリレンジイソシアネート及び又はこれらの異性体のいくつかの所望の混合物、ヘキサヒドロ−１，３−及び／又は−１，４−フェニレンジイソシアネート、ペルヒドロ−２，４'−及び／又は−４，４'−ジフェニルメタンジイソシアネート、２，４−及び２，６−トリレンジイソシアネート、及び又はこれらの異性体のいくつかの所望の混合物、ジフェニルメタン２，４'−及び又は−４，４'−ジイソシアネート、ナフチレン１，５−ジイソシアネート、トリフェニルメタン４，４'，４''−トリイソシアネート、アニリン−ホルムアルデヒド縮合を行い、次にホスゲン化を行うことによって得られるようなポリフェニル−ポリメチレンポリイソシアネート、ｍ−及びｐ−イソシアナトフェニルスルホニルイソシアネート、過塩素化アリールポリイソシアネート、カルボジイミド基を含有するポリイソシアネート、アロファネート基を含有するポリイソシアネート、イソシアヌレート基を含有するポリイソシアネート、ウレタン基を含有するポリイソシアネート、アシル化された尿素基を含有するポリイソシアネート、ビウレット基を含有するポリイソシアネート、エステル基を含有するポリイソシアネート、上記イソシアネートとアセタールの反応生成物、及び高分子量脂肪酸基を含有するポリイソシアネートである。
【００５４】
蒸留残滓を含有するイソシアネート群を使用することも又可能であり、そのままか又はそれらが１つ又はそれ以上の上記ポリイソシアネート中に存在又は溶解している場合、それはイソシアネートの工業的調製の工程中で得られる。上記ポリイソシアネートのいくつかの所望の混合物を使用することが所望により可能である。
【００５５】
特に好ましいのは一般的に例えば２，４−及び２，６−トリレンジイソシアネート及びこれらの異性体（“ＴＤＩ”）のいくつかの所望の混合物、アニリン−ホルムアルデヒド縮合を行い、次にホスゲン化を行うことによって調製されたようなポリフェニル−ポリメチレン−ポリイソシアネート（“粗ＭＤＩ”）、及びカルボジイミド、ウレタン、アロファネート、イソシアヌレート、尿素又はビウレット基を含有するポリイソシアネート（変性ポリイソシアネート）のような容易に工業的に得られるポリイソシアネートである。
【００５６】
熱及び酸化分解、特に熱可塑性プラスチックの加工の間に生じるような熱応力下での熱ストレスに対する式Ｉの化合物の反応に特に重点を置いた。式Ｉの化合物は従って、特に加工中の安定剤としての使用に適している。
【００５７】
式Ｉの化合物は好ましくは、安定化されるべき合成ポリマーの重量に基づいて０．０００５ないし１０％、特に０．００１ないし２％、例えば０．０１ないし２％の量が、安定化されるべき合成ポリマーへ加えられる。
【００５８】
成分（ａ）及び（ｂ）に加えて、新規組成物は例えば以下のような補助安定剤（添加剤）をさらに含み得る。
【００５９】
１．酸化防止剤
１．１．アルキル化モノフェノール、
例えば、２，６−ジ−第三ブチル−４−メチルフェノール、２−第三ブチル−４，６−ジメチルフェノール、２，６−ジ−第三ブチル−４−エチルフェノール、２，６−ジ−第三ブチル−４−ｎ−ブチルフェノール、２，６−ジ−第三ブチル−４−イソブチルフェノール、２，６−ジシクロペンチル−４−メチルフェノール、２−（α−メチルシクロヘキシル）−４，６−ジメチルフェノール、２，６−ジオクタデシル−４−メチルフェノール、２，４，６−トリシクロヘキシルフェノール、２，６−ジ−第三ブチル−４−メトキシメチルフェノール、線状又は側鎖において分岐したノニルフェノール、例えば、２，６−ジ−ノニル−４−メチルフェノール、２，４−ジメチル−６−（１’−メチル −ウンデシ−１’−イル）−フェノール、２，４−ジメチル−６−（１’−メチル −ヘプタデシ−１’−イル）フェノール、２，４−ジメチル−６−（１’−メチルトリデシ−１’−イル）フェノール及びそれらの混合物。
【００６０】
１．２．アルキルチオメチルフェノール、
例えば、２,４−ジオクチルチオメチル−６−第三ブチルフェノール、２,４−ジオクチルチオメチル−６−メチルフェノール、２,４−ジオクチルチオメチル−６−エチルフェノール、２,６−ジ−ドデシルチオメチル−４−ノニルフェノール。
【００６１】
１．３．ヒドロキノン及びアルキル化ヒドロキノン、
例えば、２,６−ジ−第三ブチル−４−メトキシフェノール、２,５−ジ−第三ブチルヒドロキノン、２,５−ジ−第三アミルヒドロキノン、２,６−ジフェニル−４−オクタデシルオキシフェノール、２,６−ジ−第三ブチルヒドロキノン、２,５−ジ−第三ブチル−４−ヒドロキシアニソール、３,５−ジ−第三ブチル−４−ヒドロキシアニソール、３,５−ジ−第三ブチル−４−ヒドロキシフェニルステアレート、ビス（３,５−ジ−第三ブチル−４−ヒドロキシフェニル）アジペート。
【００６２】
１．４．トコフェロール、
例えば、α−トコフェロール、β−トコフェロール、γ−トコフェロール、δ−トコフェロール及びそれらの混合物（ビタミンＥ）。
【００６３】
１．５．ヒドロキシル化チオジフェニルエーテル、
例えば、２,２′−チオビス（６−第三ブチル−４−メチルフェノール）、２,２′−チオビス（４−オクチルフェノール）、４,４′−チオビス（６−第三ブチル−３−メチルフェノール）、４,４′−チオビス（６−第三ブチル−２−メチルフェノール）、４,４′−チオビス（３,６−ジ−第二アミルフェノール）、４,４′−ビス（２,６−ジメチル−４−ヒドロキシフェニル）ジスルフィド。
【００６４】
１．６．アルキリデンビスフェノール、
例えば、２,２′−メチレンビス（６−第三ブチル−４−メチルフェノール）、２,２′−メチレンビス（６−第三ブチル−４−エチルフェノール）、２,２′−メチレンビス［４−メチル−６−（α−メチルシクロヘキシル）−フェノール］、２,２′−メチレンビス（４−メチル−６−シクロヘキシルフェノール）、２,２′−メチレンビス（６−ノニル−４−メチルフェノール）、２,２′−メチレンビス（４,６−ジ−第三ブチルフェノール）、２,２′−エチリデンビス（４,６−ジ−第三ブチルフェノール）、２,２′−エチリデンビス（６−第三ブチル−４−イソブチルフェノール）、２,２′−メチレンビス［６−（α−メチルベンジル）−４−ノニルフェノール］、２,２′−メチレンビス［６−（α,α−ジメチルベンジル）−４−ノニルフェノール］、４,４′−メチレンビス（２,６−ジ−第三ブチルフェノール）、４,４′−メチレンビス（６−第三ブチル−２−メチルフェノール）、１,１−ビス（５−第三ブチル−４−ヒドロキシ−２−メチルフェニル）ブタン、２,６−ビス（３−第三ブチル−５−メチル−２−ヒドロキシベンジル）−４−メチルフェノール、１,１,３−トリス（５−第三ブチル−４−ヒドロキシ−２−メチルフェニル）ブタン、１,１−ビス（５−第三ブチル−４−ヒドロキシ−２−メチル−フェニル）−３−ｎ−ドデシルメルカプトブタン、エチレングリコールビス［３,３−ビス（３′−第三ブチル−４′−ヒドロキシフェニル）ブチレート］、ビス（３−第三ブチル−４−ヒドロキシ−５−メチルフェニル）ジシクロペンタジエン、ビス［２−（３′−第三ブチル−２′−ヒドロキシ−５′−メチル−ベンジル）−６−第三ブチル−４−メチルフェニル］テレフタレート、１,１−ビス（３,５−ジメチル−２−ヒドロキシフェニル）ブタン、２,２−ビス（３，５−ジ−第三ブチル−４−ヒドロキシフェニル）プロパン、２,２−ビス（５−第三ブチル−４−ヒドロキシ−２−メチルフェニル）−４−ｎ−ドデシルメルカプトブタン、１,１,５,５−テトラ（５−第三ブチル−４−ヒドロキシ−２−メチルフェニル）ペンタン。
【００６５】
１．７．Ｏ−、Ｎ−およびＳ−ベンジル化合物、
例えば、３,５,３′,５′−テトラ−第三ブチル−４,４′−ジヒドロキシジベンジルエーテル、オクタデシル−４−ヒドロキシ−３,５−ジメチルベンジル−メルカプトアセテート、トリデシル−４−ヒドロキシ−３,５−ジ−第三ブチルベンジル−メルカプトアセテート、トリス（３,５−ジ−第三ブチル−４−ヒドロキシベンジル）アミン、ビス（４−第三ブチル−３−ヒドロキシ−２,６−ジメチルベンジル）ジチオテレフタレート、ビス（３,５−ジ−第三ブチル−４−ヒドロキシベンジル）スルフィド、イソオクチル−３,５−ジ−第三ブチル−４−ヒドロキシベンジルメルカプトアセテート。
【００６６】
１．８．ヒドロキシベンジル化マロネート、
例えば、ジオクタデシル−２,２−ビス（３,５−ジ−第三ブチル−２−ヒドロキシベンジル）マロネート、ジ−オクタデシル−２−（３−第三ブチル−４−ヒドロキシ−５−メチルベンジル）マロネート、ジドデシルメルカプトエチル−２,２−ビス（３,５−ジ−第三ブチル−４−ヒドロキシベンジル）マロネート、ビス−［４−（１,１,３,３−テトラメチルブチル）フェニル］−２,２−ビス（３,５−ジ−第三ブチル−４−ヒドロキシベンジル）マロネート。
【００６７】
１．９．芳香族ヒドロキシベンジル化合物、
例えば、１,３,５−トリス（３,５−ジ−第三ブチル−４−ヒドロキシベンジル）−２,４,６−トリメチルベンゼン、１,４−ビス（３，５−ジ−第三ブチル−４−ヒドロキシベンジル）−２,３,５,６−テトラメチルベンゼン、２,４,６−トリス（３,５−ジ−第三ブチル−４−ヒドロキシベンジル）フェノール。
【００６８】
１．１０．トリアジン化合物、
例えば、２,４−ビス（オクチルメルカプト）−６−（３,５−ジ−第三ブチル−４−ヒドロキシアニリノ）−１,３,５−トリアジン、２−オクチルメルカプト−４,６−ビス（３,５−ジ−第三ブチル−４−ヒドロキシアニリノ）−１,３,５−トリアジン、２−オクチルメルカプト−４,６−ビス（３,５−ジ−第三ブチル−４−ヒドロキシフェノキシ）−１,３,５−トリアジン、２,４,６−トリス（３,５−ジ−第三ブチル−４−ヒドロキシフェノキシ）−１,２,３−トリアジン、１,３,５−トリス（３,５−ジ−第三ブチル−４−ヒドロキシベンジル）イソシアヌレート、１,３,５−トリス（４−第三ブチル−３−ヒドロキシ−２,６−ジメチルベンジル）イソシアヌレート、２,４,６−トリス−（３,５−ジ−第三ブチル−４−ヒドロキシフェニルエチル）−１,３,５−トリアジン、１,３,５−トリス（３,５−ジ−第三ブチル−４−ヒドロキシフェニルプロピオニル）−ヘキサヒドロ−１,３,５−トリアジン、１,３,５−トリス（３,５−ジシクロヘキシル−４−ヒドロキシベンジル）イソシアヌレート。
【００６９】
１．１１．ベンジルホスホネート、
例えば、ジメチル−２,５−ジ−第三ブチル−４−ヒドロキシベンジルホスホネート、ジエチル−３,５−ジ−第三ブチル−４−ヒドロキシベンジルホスホネート、ジオクタデシル−３,５−ジ−第三ブチル−４−ヒドロキシベンジルホスホネート、ジオクタデシル−５−第三ブチル−４−ヒドロキシ−３−メチルベンジルホスホネート、３,５−ジ−第三ブチル−４−ヒドロキシベンジルホスホン酸のモノエチルエステルのカルシウム塩。
【００７０】
１．１２．アシルアミノフェノール、
例えば、４−ヒドロキシラウラニリド、４−ヒドロキシステアラニリド、オクチルＮ−（３,５−ジ−第三ブチル−４−ヒドロキシフェニル）カルバメート。
【００７１】
１．１３．β−（３,５−ジ−第三ブチル−４−ヒドロキシフェニル）プロピオン酸の一価又は多価アルコールとのエステルであって、
例えば、アルコールの例は、メタノール、エタノール、ｎ−オクタノール、ｉ−オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル。
【００７２】
１．１４．β−（５−第三ブチル−４−ヒドロキシ−３−メチルフェニル）プロピオン酸の一価又は多価アルコールとのエステルであって、
例えば、アルコールの例はメタノール、エタノール、ｎ−オクタノール、ｉ−オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタン；３，９−ビス［２−｛３−（３−第三ブチル−４−ヒドロキシ−５−メチルフェニル）プロピオニルオキシ｝−１，１−ジメチルエチル］−２，４，８，１０−テトラオキサスピロ［５．５］−ウンデカンとのエステル。
【００７３】
１．１５．β−（３，５−ジシクロヘキシル−４−ヒドロキシフェニル）プロピオン酸の一価又は多価アルコールとのエステルであって、
例えば、アルコールの例はメタノール、エタノール、オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル。
【００７４】
１．１６．３，５−ジ−第三ブチル−４−ヒドロキシフェニル酢酸の一価又は多価アルコールとのエステルであって、
例えば、アルコールの例はメタノール、エタノール、オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル。
【００７５】
１．１７．β−（３，５−ジ−第三ブチル−４−ヒドロキシフェニル）プロピオン酸のアミド、例えば、
Ｎ，Ｎ’−ビス（３，５−ジ−第三ブチル−４−ヒドロキシフェニルプロピオニル）ヘキサメチレンジアミド、Ｎ，Ｎ’−ビス（３，５−ジ−第三ブチル−４−ヒドロキシフェニルプロピオニル）トリメチレンジアミド、Ｎ，Ｎ’−ビス（３，５−ジ−第三ブチル−４−ヒドロキシフェニルプロピオニル）ヒドラジド、Ｎ，Ｎ’−ビス［２−（３−［３，５−ジ−第三ブチル−４−ヒドロキシフェニル］プロピオニルオキシ）エチル］オキサミド（ユニロイヤルによって供給されるナウガードＸＬ−１；登録商標：Ｎａｕｇａｒｄ）。
【００７６】
１．１８．アスコルビン酸（ビタミンＣ）
【００７７】
１．１９．アミン酸化防止剤、
例えば、Ｎ，Ｎ’−ジ−イソプロピル−ｐ−フェニレンジアミン、Ｎ，Ｎ’−ジ−第二ブチル−ｐ−フェニレンジアミン、Ｎ，Ｎ’−ビス（１，４−ジメチルペンチル）−ｐ−フェニレンジアミン、Ｎ，Ｎ’−ビス（１−エチル−３−メチルペンチル）−ｐ−フェニレンジアミン、Ｎ，Ｎ’−ビス（１−メチルヘプチル）−ｐ−フェニレンジアミン、Ｎ，Ｎ’−ジシクロヘキシル−ｐ−フェニレンジアミン、Ｎ，Ｎ’−ジフェニル−ｐ−フェニレンジアミン、Ｎ，Ｎ’−ビス（２−ナフチル）−ｐ−フェニレンジアミン、Ｎ−イソプロピル−Ｎ’−フェニル−ｐ−フェニレンジアミン、Ｎ−（１，３−ジメチルブチル）−Ｎ’−フェニル−ｐ−フェニレンジアミン、Ｎ−（１−メチルヘプチル）−Ｎ’−フェニル−ｐ−フェニレンジアミン、Ｎ−シクロヘキシル−Ｎ’−フェニル−ｐ−フェニレンジアミン、４−（ｐ−トルエンスルファモイル）ジフェニルアミン、Ｎ，Ｎ’−ジメチル−Ｎ，Ｎ’−ジ−第二ブチル−ｐ−フェニレンジアミン、ジフェニルアミン、Ｎ−アリルジフェニルアミン、４−イソプロポキシ−ジフェニルアミン、Ｎ−フェニル−１−ナフチルアミン、Ｎ−（４−第三オクチルフェニル）−１−ナフチルアミン、Ｎ−フェニル−２−ナフチルアミン、オクチル化ジフェニルアミン、例えばｐ，ｐ’−ジ−第三オクチルジフェニルアミン、４−ｎ−ブチルアミノフェノール、４−ブチリルアミノフェノール、４−ノナノイルアミノフェノール、４−ドデカノイルアミノフェノール、４−オクタデカノイルアミノフェノール、ビス（４−メトキシフェニル）アミン、２，６−ジ−第三ブチル−４−ジメチルアミノメチルフェノール、２，４’−ジアミノジフェニルメタン、４，４’−ジアミノジフェニルメタン、Ｎ，Ｎ，Ｎ’，Ｎ’−テトラメチル−４，４’−ジアミノジフェニルメタン、１，２−ビス［（２−メチルフェニル）アミノ］エタン、１，２−ビス（フェニルアミノ）プロパン、（ｏ−トリル）ビグアニド、ビス［４−（１’，３’−ジメチルブチル）フェニル］アミン、第三オクチル化Ｎ−フェニル−１−ナフチルアミン、モノ−及びジアルキル化第三ブチル／第三オクチルジフェニルアミンの混合物、モノ−及びジアルキル化ノニルジフェニルアミンの混合物、モノ−及びジアルキル化ドデシルジフェニルアミンの混合物、モノ−及びジアルキル化イソプロピル／イソヘキシルジフェニルアミンの混合物、モノ−及びジアルキル化第三ブチルジフェニルアミンの混合物、２，３−ジヒドロ−３，３−ジメチル−４Ｈ−１，４−ベンゾチアジン、フェノチアジン、モノ−及びジアルキル化第三ブチル／第三オクチルフェノチアジンの混合物、モノ−及びジアルキル化第三オクチルフェノチアジンの混合物、Ｎ−アリルフェノチアジン、Ｎ，Ｎ，Ｎ’，Ｎ’−テトラフェニル−１，４−ジアミノブテ−２−エン。
【００７８】
２．ＵＶ吸収剤及び光安定剤
２．１．２−（２’−ヒドロキシフェニル）ベンゾトリアゾール、
例えば、２−（２’−ヒドロキシ−５’−メチルフェニル）ベンゾトリアゾール、２−（３’,５’−ジ−第三ブチル−２’−ヒドロキシフェニル）ベンゾトリアゾール、２−（５’−第三ブチル−２’−ヒドロキシフェニル）ベンゾトリアゾール、２−（２’−ヒドロキシ−５’−（１，１，３，３−テトラメチルブチル）フェニル）ベンゾトリアゾール、２−（３’，５’−ジ−第三ブチル−２’−ヒドロキシフェニル）−５−クロロベンゾトリアゾール、２−（３’−第三ブチル−２’−ヒドロキシ−５’−メチルフェニル）−５−クロロベンゾトリアゾール、２−（３’−第二ブチル−５’−第三ブチル−２’−ヒドロキシフェニル）ベンゾトリアゾール、２−（２’−ヒドロキシ−４’−オクチルオキシフェニル）ベンゾトリアゾール、２−（３’，５’−ジ−第三アミル−２’−ヒドロキシフェニル）ベンゾトリアゾール、２−（３’，５’−ビス（α，α−ジメチルベンジル）−２’−ヒドロキシフェニル）ベンゾトリアゾール、２−（３’−第三ブチル−２’−ヒドロキシ−５’−（２−オクチルオキシカルボニルエチル）フェニル）−５−クロロベンゾトリアゾール、２−（３’−第三ブチル−５’−［２−（２−エチルヘキシルオキシ）カルボニルエチル］−２’−ヒドロキシフェニル）−５−クロロベンゾトリアゾール、２−（３’−第三ブチル−２’−ヒドロキシ−５’−（２−メトキシカルボニルエチル）フェニル）−５−クロロベンゾトリアゾール、２−（３’−第三ブチル−２’−ヒドロキシ−５’−（２−メトキシカルボニルエチル）フェニル）ベンゾトリアゾール、２−（３’−第三ブチル−２’−ヒドロキシ−５’−（２−オクチルオキシカルボニルエチル）フェニル）ベンゾトリアゾール、２−（３’−第三ブチル−５’−［２−（２−エチルヘキシルオキシ）カルボニルエチル］−２’−ヒドロキシフェニル）ベンゾトリアゾール、２−（３’−ドデシル−２’−ヒドロキシ−５’−メチルフェニル）ベンゾトリアゾール、２−（３’−第三ブチル−２’−ヒドロキシ−５’−（２−イソオクチルオキシカルボニルエチル）フェニルベンゾトリアゾール、２，２’−メチレンビス［４−（１，１，３，３−テトラメチルブチル）−６−ベンゾトリアゾレ−２−イルフェノール］；２−［３’−第三ブチル−５’−（２−メトキシカルボニルエチル）−２’−ヒドロキシ−フェニル］−２Ｈ−ベンゾトリアゾールとポリエチレングリコール３００とのエステル交換生成物；Ｒが３’−第三ブチル−４’−ヒドロキシ−５’−２Ｈ−ベンゾトリアゾリ−２−イルフェニル基を表す［Ｒ−ＣＨ2ＣＨ2−ＣＯＯ−ＣＨ2ＣＨ2−］2−、２−［２’−ヒドロキシ−３’−（α，α−ジメチルベンジル）−５’−（１，１，３，３−テトラメチルブチル）フェニル］ベンゾトリアゾール；２−［２’−ヒドロキシ−３’− （１，１，３，３−テトラメチルブチル）−５’−（α，α−ジメチルベンジル）フェニル］ベンゾトリアゾール。
【００７９】
２．２．２−ヒドロキシベンゾフェノン、
例えば、４−ヒドロキシ、４−メトキシ、４−オクチルオキシ、４−デシルオキシ、４−ドデシルオキシ、４−ベンジルオキシ、４，２’，４’−トリヒドロキシ及び２’−ヒドロキシ−４，４’−ジメトキシ誘導体。
【００８０】
２．３．置換された及び非置換の安息香酸のエステル、
例えば、４−第三ブチル−フェニルサリチレート、フェニルサリチレート、オクチルフェニルサリチレート、ジベンゾイルレゾルシノール、ビス（４−第三ブチルベンゾイル）レゾルシノール、ベンゾイルレゾルシノール、２，４−ジ−第三ブチルフェニル３，５−ジ−第三ブチル−４−ヒドロキシベンゾエート、ヘキサデシル３，５−ジ−第三ブチル−４−ヒドロキシベンゾエート、オクタデシル３，５−ジ−第三ブチル−４−ヒドロキシベンゾエート、２−メチル−４，６−ジ−第三ブチルフェニル３，５−ジ−第三ブチル−４−ヒドロキシベンゾエート。
【００８１】
２．４．アクリレート、
例えば、エチルα−シアノ−β，β−ジフェニルアクリレート、イソオクチルα−シアノ−β，β−ジフェニルアクリレート、メチルα−カルボメトキシシンナメート、メチルα−シアノ−β−メチル−ｐ−メトキシシンナメート、ブチルα−シアノ−β−メチル−ｐ−メトキシシンナメート、メチルα−カルボメトキシ−ｐ−メトキシシンナメート及びＮ−（β−カルボメトキシ−β−シアノビニル）−２−メチルインドリン。
【００８２】
２．５．ニッケル化合物、
例えば、ｎ−ブチルアミン、トリエタノールアミン又はＮ−シクロヘキシルジエタノールアミンのような他の配位子を伴うか又は伴わない１：１又は１：２錯体のような２，２’−チオビス−［４−（１，１，３，３−テトラメチルブチル）フェノール］のニッケル錯体、ニッケルジブチルジチオカルバメート、モノアルキルエステルのニッケル塩、例えば４−ヒドロキシ−３，５−ジ−第三ブチルベンジルホスホン酸のメチル又はエチルエステル、ケトキシム、例えば２−ヒドロキシ−４−メチルフェニル−ウンデシルケトキシムのニッケル錯体、他の配位子を伴うか又は伴わない１−フェニル−４−ラウロイル−５−ヒドロキシピラゾールのニッケル錯体。
【００８３】
２．６．立体障害アミン、
例えば、ビス（２，２，６，６−テトラメチル−４−ピペリジル）セバケート、ビス（２，２，６，６−テトラメチル−４−ピペリジル）スクシネート、ビス（１，２，２，６，６−ペンタメチル−４−ピペリジル）セバケート、ビス（１−オクチルオキシ−２，２，６，６−テトラメチル−４−ピペリジル）セバケート、ビス（１，２，２，６，６−ペンタメチル−４−ピペリジル）ｎ−ブチル−３，５−ジ−第三ブチル−４−ヒドロキシベンジルマロネート、１−（２−ヒドロキシエチル）−２，２，６，６−テトラメチル−４−ヒドロキシピペリジンとコハク酸の縮合物、Ｎ，Ｎ’−ビス（２，２，６，６−テトラメチル−４−ピペリジル）ヘキサメチレンジアミンと４−第三オクチルアミノ−２，６−ジクロロ−１，３，５−トリアジンの線状又は環状縮合物、トリス（２，２，６，６−テトラメチル−４−ピペリジル）ニトリロトリアセテート、テトラキス（２，２，６，６−テトラメチル−４−ピペリジル）−１，２，３，４−ブタンテトラカルボキシレート、１，１’−（１，２−エタンジイル）−ビス（３，３，５，５−テトラメチルピペラジノン）、４−ベンゾイル−２，２，６，６−テトラメチルピペリジン、４−ステアリルオキシ−２，２，６，６−テトラメチルピペリジン、ビス（１，２，２，６，６−ペンタメチルピペリジル）−２−ｎ−ブチル−２−（２−ヒドロキシ−３，５−ジ−第三ブチルベンジル）マロネート、３−ｎ−オクチル−７，７，９，９−テトラメチル−１，３，８−トリアザスピロ［４．５］デカン−２，４−ジオン、ビス（１−オクチルオキシ−２，２，６，６−テトラメチルピペリジル）セバケート、ビス（１−オクチルオキシ−２，２，６，６−テトラメチルピペリジル）スクシネート、Ｎ，Ｎ’−ビス（２，２，６，６−テトラメチル−４−ピペリジル）ヘキサメチレンジアミンと４−モルホリノ−２，６−ジクロロ−１，３，５−トリアジンの線状又は環状縮合物、２−クロロ−４，６−ビス（４−ｎ−ブチルアミノ−２，２，６，６−テトラメチルピペリジル）−１，３，５−トリアジンと１，２−ビス（３−アミノプロピルアミノ）エタンの縮合物、２−クロロ−４，６−ジ−（４−ｎ−ブチルアミノ−１，２，２，６，６−ペンタメチルピペリジル）−１，３，５−トリアジンと１，２−ビス−（３−アミノプロピルアミノ）エタンの縮合物、８−アセチル−３−ドデシル−７，７，９，９−テトラメチル−１，３，８−トリアザスピロ［４．５］デカン−２，４−ジオン、３−ドデシル−１−（２，２，６，６−テトラメチル−４−ピペリジル）ピロリジン−２，５−ジオン、３−ドデシル−１−（１，２，２，６，６−ペンタメチル−４−ピペリジル）ピロリジン−２，５−ジオン、４−ヘキサデシルオキシ−と４−ステアリルオキシ−２，２，６，６−テトラメチルピペリジンの混合物、Ｎ，Ｎ’−ビス（２，２，６，６−テトラメチル−４−ピペリジル）ヘキサメチレンジアミンと４−シクロヘキシルアミノ−２，６−ジクロロ−１，３，５−トリアジンの縮合物、１，２−ビス（３−アミノプロピルアミノ）エタンと２，４，６−トリクロロ−１，３，５−トリアジン並びに４−ブチルアミノ−２，２，６，６−テトラメチルピペリジンの縮合物（ＣＡＳ  Ｒｅｇ．Ｎｏ．［１３６５０４−９６−６］）；１，６−ヘキサンジアミンと２，４，６−トリクロロ−１，３，５−トリアジン並びにＮ，Ｎ−ジブチルアミンと４−ブチルアミノ−２，２，６，６−テトラメチルピペリジン（ＣＡＳ  Ｒｅｇ．Ｎｏ．［１９２２６８−６４−７］）の縮合物；Ｎ−（２，２，６，６−テトラメチル−４−ピペリジル）−ｎ−ドデシルスクシンイミド、Ｎ−（１，２，２，６，６−ペンタメチル−４−ピペリジル）−ｎ−ドデシルスクシンイミド、２−ウンデシル−７，７，９，９−テトラメチル−１−オキサ−３，８−ジアザ−４−オキソ−スピロ［４．５］デカン、７，７，９，９−テトラメチル−２−シクロウンデシル−１−オキサ−３，８−ジアザ−４−オキソ−スピロ［４．５］デカンとエピクロロヒドリンの反応生成物、１，１−ビス（１，２，２，６，６−ペンタメチル−４−ピペリジルオキシカルボニル）−２−（４−メトキシフェニル）エテン、Ｎ，Ｎ’−ビス−ホルミル−Ｎ，Ｎ’−ビス（２，２，６，６−テトラメチル−４−ピペリジル）ヘキサメチレンジアミン、４−メトキシメチレンマロン酸と１，２，２，６，６−ペンタメチル−４−ヒドロキシピペリジンとのジエステル、ポリ［メチルプロピル−３−オキシ−４−（２，２，６，６−テトラメチル−４−ピペリジル）］シロキサン、マレイン酸無水物−α−オレフィンコポリマーと２，２，６，６−テトラメチル−４−アミノピペリジン又は１，２，２，６，６−ペンタメチル−４−アミノピペリジンとの反応生成物。
【００８４】
２．７．オキサミド、
例えば、４，４’−ジオクチルオキシオキサニリド、２，２’−ジエトキシオキサニリド、２，２’−ジオクチルオキシ−５，５’−ジ−第三ブトキサニリド、２，２’−ジドデシルオキシ−５，５’−ジ−第三ブトキサニリド、２−エトキシ−２’−エチルオキサニリド、Ｎ，Ｎ’−ビス（３−ジメチルアミノプロピル）オキサミド、２−エトキシ−５−第三ブチル−２’−エトキサニリド及びその２−エトキシ−２’−エチル−５，４’−ジ−第三ブトキサニリドとの混合物、ｏ−及びｐ−メトキシ−二置換オキサニリドの混合物及びｏ−及びｐ−エトキシ−二置換オキサニリドの混合物。
【００８５】
２．８．  ２−（２−ヒドロキシフェニル）−１，３，５−トリアジン、
例えば、２，４，６−トリス（２−ヒドロキシ−４−オクチルオキシフェニル）−１，３，５−トリアジン、２−（２−ヒドロキシ−４−オクチルオキシフェニル）−４，６−ビス（２，４−ジメチルフェニル）−１，３，５−トリアジン、２−（２，４−ジヒドロキシフェニル）−４，６−ビス（２，４−ジメチルフェニル）−１，３，５−トリアジン、２，４−ビス（２−ヒドロキシ−４−プロピルオキシフェニル）−６−（２，４−ジメチルフェニル）−１，３，５−トリアジン、２−（２−ヒドロキシ−４−オクチルオキシフェニル）−４，６−ビス（４−メチルフェニル）−１，３，５−トリアジン、２−（２−ヒドロキシ−４−ドデシルオキシフェニル）−４，６−ビス（２，４−ジメチルフェニル）−１，３，５−トリアジン、２−（２−ヒドロキシ−４−トリデシルオキシフェニル）−４，６−ビス（２，４−ジメチルフェニル）−１，３，５−トリアジン、２−［２−ヒドロキシ−４−（２−ヒドロキシ−３−ブチルオキシプロポキシ）フェニル］−４，６−ビス（２，４−ジメチル）−１，３，５−トリアジン、２−［２−ヒドロキシ−４−（２−ヒドロキシ−３−オクチルオキシプロピルオキシ）フェニル］−４，６−ビス（２，４−ジメチル）−１，３，５−トリアジン、２−［４−（ドデシルオキシ／トリデシルオキシ−２−ヒドロキシプロポキシ）−２−ヒドロキシフェニル］−４，６−ビス（２，４−ジメチルフェニル）−１，３，５−トリアジン、２−［２−ヒドロキシ−４−（２−ヒドロキシ−３−ドデシルオキシプロポキシ）フェニル］−４，６−ビス（２，４−ジメチルフェニル）−１，３，５−トリアジン、２−（２−ヒドロキシ−４−ヘキシルオキシ）フェニル−４，６−ジフェニル−１，３，５−トリアジン、２−（２−ヒドロキシ−４−メトキシフェニル）−４，６−ジフェニル−１，３，５−トリアジン、２，４，６−トリス［２−ヒドロキシ−４−（３−ブトキシ−２−ヒドロキシプロポキシ）フェニル］−１，３，５−トリアジン、２−（２−ヒドロキシフェニル）−４−（４−メトキシフェニル）−６−フェニル−１，３，５−トリアジン、２−｛２−ヒドロキシ−４−［３−（２−エチルヘキシル−１−オキシ）−２−ヒドロキシプロピルオキシ］フェニル｝−４，６−ビス（２，４−ジメチルフェニル）−１，３，５−トリアジン。
【００８６】
３．金属奪活剤、
例えば、Ｎ，Ｎ’−ジフェニルオキサミド、Ｎ−サリチラル−Ｎ’−サリチロイル−ヒドラジン、Ｎ，Ｎ’−ビス（サリチロイル）ヒドラジン、Ｎ，Ｎ’−ビス（３，５−ジ−第三ブチル−４−ヒドロキシフェニルプロピオニル）ヒドラジン、３−サリチロイルアミノ−１，２，４−トリアゾール、ビス（ベンジリデン）オキサリルジヒドラジド、オキサニリド、イソフタロイルジヒドラジド、セバコイルビスフェニルヒドラジド、Ｎ，Ｎ’−ジアセチルアジポイルジヒドラジド、Ｎ，Ｎ’−ビス（サリチロイル）オキサリルジヒドラジド、Ｎ，Ｎ’−ビス（サリチロイル）チオプロピオニルジヒドラジド。
【００８７】
４．ホスフィット及びホスホナイト、
例えば、トリフェニルホスフィット、ジフェニルアルキルホスフィット、フェニルジアルキルホスフィット、トリス（ノニルフェニル）ホスフィット、トリラウリルホスフィット、トリオクタデシルホスフィット、ジステアリルペンタエリトリトールジホスフィット、トリス（２，４−ジ−第三ブチルフェニル）ホスフィット、ジイソデシルペンタエリトリトールジホスフィット、ビス（２，４−ジ−第三ブチルフェニル）ペンタエリトリトールジホスフィット、ビス（２，６−ジ−第三ブチル−４−メチルフェニル）ペンタエリトリトールジホスフィット、ジイソデシルオキシペンタエリトリトールジホスフィット、ビス（２，４−ジ−第三ブチル−６−メチルフェニル）ペンタエリトリトールジホスフィット、ビス（２，４，６−トリス（第三ブチルフェニル）ペンタエリトリトールジホスフィット、トリステアリルソルビトールトリホスフィット、テトラキス（２，４−ジ−第三ブチルフェニル）４，４’−ビフェニレンジホスホナイト、６−イソオクチルオキシ−２，４，８，１０−テトラ−第三ブチル−１２Ｈ−ジベンズ［ｄ，ｇ］−１，３，２−ジオキサホスホシン、ビス（２，４−ジ−第三ブチル−６−メチルフェニル）メチルホスフィット、ビス（２，４−ジ−第三ブチル−６−メチルフェニル）エチルホスフィット、６−フルオロ−２，４，８，１０−テトラ−第三ブチル−１２−メチル−ジベンズ［ｄ，ｇ］−１，３，２−ジオキサホスホシン、２，２’，２”−ニトリロ［トリエチルトリス（３，３’，５，５’−テトラ−第三ブチル−１，１’−ビフェニル−２，２’−ジイル）−ホスフィット］、２−エチルヘキシル（３，３’，５，５’−テトラ−第三ブチル−１，１’−ビフェニル−２，２’−ジイル）ホスフィット、５−ブチル−５−エチル−２−（２，４，６−トリ−第三ブチルフェノキシ）−１，３，２−ジオキサホスフィラン。
【００８８】
５．ヒドロキシルアミン、
例えば、Ｎ，Ｎ−ジベンジルヒドロキシルアミン、Ｎ，Ｎ−ジエチルヒドロキシルアミン、Ｎ，Ｎ−ジオクチルヒドロキシルアミン、Ｎ，Ｎ−ジラウリルヒドロキシルアミン、Ｎ，Ｎ−ジテトラデシルヒドロキシルアミン、Ｎ，Ｎ−ジヘキサデシルヒドロキシルアミン、Ｎ，Ｎ−ジオクタデシルヒドロキシルアミン、Ｎ−ヘキサデシル−Ｎ−オクタデシルヒドロキシルアミン、Ｎ−ヘプタデシル−Ｎ−オクタデシルヒドロキシルアミン、水素化牛脂アミンから誘導されたＮ，Ｎ−ジアルキルヒドロキシルアミン。
【００８９】
６．ニトロン、
例えば、Ｎ−ベンジル−α−フェニルニトロン、Ｎ−エチル−α−メチルニトロン、Ｎ−オクチル−α−ヘプチルニトロン、Ｎ−ラウリル−α−ウンデシルニトロン、Ｎ−テトラデシル−α−トリデシルニトロン、Ｎ−ヘキサデシル−α−ペンタデシルニトロン、Ｎ−オクタデシル−α−ヘプタデシルニトロン、Ｎ−ヘキサデシル−α−ヘプタデシルニトロン、Ｎ−オクタデシル−α−ペンタデシルニトロン、Ｎ−ヘプタデシル−α−ヘプタデシルニトロン、Ｎ−オクタデシル−α−ヘキサデシルニトロン、水素化牛脂アミンから誘導されたＮ，Ｎ−ジアルキルヒドロキシルアミンから誘導されたニトロン。
【００９０】
７．チオ相乗剤、
例えば、ジラウリルチオジプロピオネート又はジステアリルチオジプロピオネート。
【００９１】
８．過酸化物捕捉剤、
例えば、β−チオジプロピオン酸のエステル、例えば、ラウリル、ステアリル、ミリスチル又はトリデシルエステル、メルカプトベンズイミダゾール又は２−メルカプトベンズイミダゾールの亜鉛塩、亜鉛ジブチルジチオカルバメート、ジオクタデシルジスルフィド、ペンタエリトリトールテトラキス（β−ドデシルメルカプト）プロピオネート。
【００９２】
９．ポリアミド安定剤
例えば、ヨウ化物及び／又はリン化合物と組み合わせた銅塩及び二価マンガンの塩。
【００９３】
１０．塩基性補助安定剤
例えば、メラミン、ポリビニルピロリドン、ジシアンジアミド、トリアリルシアヌレート、尿素誘導体、ヒドラジン誘導体、アミン、ポリアミド、ポリウレタン、高級脂肪酸のアルカリ金属塩及びアルカリ土類金属塩、例えばカルシウムステアレート、亜鉛ステアレート、マグネシウムベヘネート、マグネシウムステアレート、ナトリウムリシノレート及びカリウムパルミテート、アンチモンピロカテコレート又は亜鉛ピロカテコレート。
【００９４】
１１．核剤、
例えば、タルクのような無機物質、二酸化チタン、酸化マグネシウムのような金属酸化物、ホスフェート、好ましくはアルカリ土類金属の炭酸塩又は硫酸塩；モノ−又はポリカルボン酸のような有機化合物及びそれらの塩、例えば、４−第三ブチル安息香酸、アジピン酸、ジフェニル酢酸、コハク酸ナトリウム又は安息香酸ナトリウム；イオンコポリマー（アイオノマー）のようなポリマー化合物。とりわけ好ましくは１，３：２，４−ビス（３’，４’−ジメチルベンジリデン）ソルビトール、１，３：２，４−ジ（パラメチルジベンジリデン）ソルビトール、及び１，３：２，４−ジ（ベンジリデン）ソルビトール。
【００９５】
１２．充填剤及び強化剤、
例えば、炭酸カルシウム、シリケート、ガラス繊維、ガラス球、アスベスト、タルク、カオリン、マイカ、硫酸バリウム、金属酸化物及び金属水酸化物、カーボンブラック、グラファイト、木粉及び他の天然物の粉末又は繊維、合成繊維。
【００９６】
１３．他の添加剤
例えば、可塑剤、滑剤、乳化剤、顔料、レオロジー添加剤、触媒、流れ調整剤、蛍光増白剤、防炎加工剤、静電防止剤及び発泡剤。
【００９７】
１４．ベンゾフラノン及びインドリノン、
例えば、米国特許第４，３２５，８６３号公報；米国特許第４，３３８，２４４号公報；米国特許第５，１７５，３１２号公報；米国特許第５，２１６，０５２号公報；米国特許第５，２５２，６４３号公報；ドイツ国特許Ａ−４３１６６１１号公報；ドイツ国特許Ａ−４３１６６２２号公報；ドイツ国特許Ａ−４３１６８７６号公報；ヨーロッパ特許Ａ−０５８９８３９号公報又はヨーロッパ特許Ａ−０５９１１０２号公報に開示されるもの、又は３−［４−（２−アセトキシエトキシ）フェニル］−５，７−ジ−第三ブチル−ベンゾフラノ−２−オン、５，７−ジ−第三ブチル−３−［４−（２−ステアロイルオキシエトキシ）フェニル］ベンゾフラノ−２−オン、３，３’−ビス［５，７−ジ−第三ブチル−３−（４−［２−ヒドロキシエトキシ］フェニル）ベンゾフラノ−２−オン］、５，７−ジ−第三ブチル−３−（４−エトキシフェニル）ベンゾフラノ−２−オン、３−（４−アセトキシ−３，５−ジメチルフェニル）−５，７−ジ−第三ブチルベンゾフラノ−２−オン、３−（３，５−ジメチル−４−ピバロイルオキシフェニル）−５，７−ジ−第三ブチルベンゾフラノ−２−オン、３−（３，４−ジメチルフェニル）−５，７−ジ−第三ブチルベンゾフラノ−２−オン、３−（２，３−ジメチルフェニル）−５，７−ジ−第三ブチルベンゾフラノ−２−オン。
【００９８】
補助安定剤は、例えば安定されるべき合成ポリマーの総重量に関して、０．０１ないし１０％の濃度で加えられる。
【００９９】
好ましいさらなる添加剤は、フェノール系酸化防止剤、光安定剤及び／又は加工安定剤である。ポリウレタンの安定化のために好ましいさらなる添加剤は、フェノール系酸化防止剤及び／又は第二アミン型のアミノ酸化防止剤（アミン系酸化防止剤、項目１．１９）及び／又はホスフィット又はホスホナイト（項目４）である。
【０１００】
特に興味深いのは、イルガノックス１１３５［（登録商標：Ｉｒｇａｎｏｘ）、表２の終わりの脚注ｄ）参照］、イルガノックス５０５７［（登録商標：Ｉｒｇａｎｏｘ）、表２の終わりの脚注ｃ）参照］及び式Ｉの化合物（式中、Ｒ1及びＲ2は水素原子を表し、Ｒ4及びＲ4は第三−オクチル基を表し及びＲ5はメチル基を表す。）［化合物（１０２）、表２の終わりの脚注ｆ）参照］を含む安定剤混合物である。好ましくは、イルガノックス１１３５：イルガノックス５０５７：化合物（１０２）の重量比は、例えば１００：１：０．０１ないし１：１：１０である。１０：３：１の混合物は、イルガスタブ  ＰＵＲ  ６７［（登録商標：Ｉｒｇａｓｔａｂ）、チバ  スペシャルティー  ケミカル  インク．］として市販でに入手でき得る。
【０１０１】
又、興味深いのは、イルガノックス１１３５［（登録商標：Ｉｒｇａｎｏｘ）表２の終わりの脚注ｄ）参照］、イルガフォス６８［（登録商標：Ｉｒｇａｆｏｓ）、ビス（２，４−ジ−第三−ブチル−６−メチルフェニル）エチルホスフィット］及び式Ｉの化合物（式中、Ｒ1及びＲ2は水素原子を表し、Ｒ4及びＲ4は第三−オクチル基を表し及びＲ5はメチル基を表す。）［化合物（１０２）、表２の終わりの脚注ｆ）参照］を含む安定剤混合物である。イルガノックス１１３５：イルガフォス６８：化合物（１０２）の重量比は、例えば１００：１：０．０１ないし１：１：１０である。７：１：１の安定剤混合物は、イルガスタブ  ＰＵＲ  ６８［（登録商標：Ｉｒｇａｓｔａｂ）、チバ  スペシャルティー  ケミカル  インク．］として市販でに入手でき得る。
【０１０２】
充填剤及び強化剤（一覧表中、項目１２）例えばタルク、炭酸カルシウム、マイカ又はカオリンは、安定されるべきポリオレフィンの総重量に基づいて例えば０．０１ないし４０％の濃度でポリオレフィンへ加えられる。
【０１０３】
充填剤及び強化剤（一覧表中、項目１２）例えば金属水酸化物、特に水酸化アルミニウム又は水酸化マグネシウムは、安定されるべきポリオレフィンの総重量に基づいて例えば０．０１ないし６０％の濃度でポリオレフィンへ加えられる。
【０１０４】
充填剤としてカーボンブラックは、安定されるべきポリオレフィンの総重量に基づいて賢明に０．０１ないし５％の濃度でポリオレフィンへ加えられる。
【０１０５】
強化剤としてガラス繊維は、安定されるべきポリオレフィンの総重量に基づいて賢明に０．０１ないし２０％の濃度でポリオレフィンへ加えられる。
【０１０６】
さらに好ましい組成物は、成分（ａ）及び（ｂ）に加えてさらなる添加剤、特に高級脂肪酸のアルカリ土類金属塩、例えばカルシウムステアレートを含む組成物である。
【０１０７】
相当する成形品を形成するための合成ポリマーを加工するための、例えばポリオレフィンの慣用的な安定剤の組合せとしては、有機ホスフィット又はホスホナイトベースのフェノール系酸化防止剤と第二酸化防止剤の組合せである。特に支持体および工程に依存するが、しかしながら多くのポリオレフィン加工業者は約２８０℃以上の高温領域において加工することを強いられている。式Ｉの化合物の配合の効果によって、それは特に高温、特に３００℃以上の温度領域での適用に適当であり、例えば高密度ポリエチレンベースの工業的材料及び成形品例えばパイプ類及びそれらの専用変形物（継手類）が非常に速く及びより少しの不合格品しか出さずに製造され得る。式Ｉの化合物のもう１つの利点は、それがとても少量で使用され得るということである。これは、慣用的な安定剤混合物と比較して抗酸化物の総濃度を減少させる。従って式Ｉの化合物の低濃度の使用は、例えばポリオレフィン中の安定剤の総濃度を約１／３に減少させ、それは同時に経済的な利点をもたらす。
【０１０８】
合成ポリマー中への式Ｉの化合物及び所望によるさらなる添加剤の配合は、既知の方法、例えば成形の前又は間、又はそれ以外に溶解又は分散した化合物を合成ポリマー中へ適用し、適当ならば次にゆっくりと溶媒を蒸発させることによって行われる。式Ｉの化合物は又、それらを例えば２．５ないし２５重量％濃度で含むマスターバッチ形態で安定させるべき合成ポリマー中へ加えられ得る。
【０１０９】
式Ｉの化合物は又、重合の前又は間、又は架橋の前に加えられ得る。
【０１１０】
式Ｉの化合物はさらなる添加剤有り又はなしで、安定されるべきポリマー中へ純粋な形態で又はワックス、オイル、又はポリマー中にカプセル化されて配合され得る。
【０１１１】
式Ｉの化合物はさらなる添加剤有り又はなしで、安定化されるべき合成ポリマー上へ噴霧もまたされ得る。他の添加剤（例えば上記した慣用的な添加剤）又はそれらの溶融液は希釈可能であり、そのためそれらも又、これらの添加剤と共に安定化されるべきポリマー上へ噴霧され得る。重合触媒の失活の間に噴霧により加えることは、特に効果的であり、例えば失活のために使用したスチームを使用して噴霧を行うことができ得る。
【０１１２】
球状に重合したポリオレフィンの場合、例えば式Ｉの化合物を他の添加剤有り又はなしで噴霧により使用するのに有効で有り得る。
【０１１３】
この方法で安定化させられた材料は、例えば発泡体、フィルム、繊維、テープ、成形材料として、異形材として、又は塗料材料、特に粉体塗料のためのバインダー、接着剤又はパテとして様々な形態で広く使用され得る。
【０１１４】
この方法で安定化させられた材料はさらに様々な形態で広く使用され得り、特に例えば液体又は気体のためのパイプ、フィルム、繊維、ジェオメンブレン、テープ、異型材又はタンクのような抽出材料と長期間接触するような厚い層のポリオレフィン成形物として使用され得る。
【０１１５】
好ましくは厚い層のポリオレフィン成形物は、１ないし５０ｍｍ、特に１ないし３０ｍｍ、例えば２ないし１０ｍｍの層の厚さを有する。
【０１１６】
既に言及したように、熱可塑性ポリマーは特に効果的に保護される。この意味で加工中の安定剤（熱安定剤）としての式Ｉの化合物の顕著な活性に関してとりわけ留意されるべきである。この目的のため、式Ｉの化合物はその加工の前又は間に合成ポリマーに効果的に加えられる。しかしながら、さらに他のポリマー（例えばエラストマー）又は滑剤又は圧媒液も又例えば光誘発又は熱酸化分解に対して安定化され得る。エラストマーは合成可能なポリマーの上記表から取り除かれ得る。
【０１１７】
当の滑剤及び圧媒液は、例えば鉱油、又は合成油、又はそれらの混合物ベースである。滑剤は当業者に既知であり、関連技術文献、例えばディータークラマン，“Ｓｃｈｍｉｅｒｍｉｔｔｌｅ  ｕｎｄ  ｖｅｒｗａｎｄｔｅ  Ｐｒｏｄｕｋｔｅ”（Ｖｅｒｌａｇ  Ｃｈｅｍｉｅ，バインヘイム，１９８２年）、シェベー−コベック，“Ｄａｓ  Ｓｃｈｍｉｅｒｍｉｔｔｅｌ−Ｔａｓｃｈｅｎｂｕｃｈ”（アルフレッドヒュチグ−べラグ博士，ヘイデルバーグ，１９７４年）及び“Ｕｌｌｍａｎｎｓ  Ｅｎｚｙｋｌｏｐａｄｉｅ  ｄｅｒ  ｔｅｃｈｎｉｓｃｈｅｎ  Ｃｈｅｍｉｅ”，１３巻，８５−９４項（Ｖｅｒｌａｇ  Ｃｈｅｍｉｅ，バインヘイム，１９７７年）に記載されている。
【０１１８】
本発明は又酸化、熱又は光に誘発される分解に対し合成ポリマーを安定させるための方法に関し、それは、式Ｉの化合物を少なくとも１つはそれらの中に配合すること又はそれらへ適用することを含む。
【０１１９】
本発明の好ましい態様は従って酸化、熱又は光に誘発される分解に対しての合成ポリマーのための、特に熱可塑性ポリマーのための安定剤、特に加工中の安定剤（熱安定剤）としての式Ｉの化合物の使用である。
【０１２０】
以下の実施例でさらに詳しく本発明を説明する。部及び百分率は重量で表される。
【０１２１】
【実施例】
実施例１：ポリエーテル／ポリウレタン軟質発泡体の調製並びにそれの安定化。
表１に従った安定剤２ｇ（０．０２５％、ポリオールに基づいて）をポリエーテルポリオール、イルガノックス５０５７（登録商標：Ｉｒｇａｎｏｘ）［表２の終わりの脚注ｃ）参照］６ｇ及びイルガノックス１１３５（登録商標：Ｉｒｇａｎｏｘ）［表２の終わりの脚注ｄ）参照］４ｇを含むルプラノール２０４５（登録商標：Ｌｕｐｒａｎｏｌ）（一次ヒドロキシル基を有する三官能価ポリエーテルポリオール；ヒドロキシル基価３５ｍｇＫＯＨ／ｇ、水含有率０．１％以下、酸価０．１ｍｇＫＯＨ／ｇ以下）８ｋｇ中に溶解させた。テコスタッブ（登録商標：Ｔｅｃｏｓｔａｂ）（ゴールドシュミット、ドイツ国より提供されたポリシリコン）１２０ｇを含む５２０ｇの溶液、及びジアザビシクロオクタン（アミン触媒）６．４ｇを加え、そして反応混合物を１００ｒｐｍにおいて６０秒間強攪拌した。錫オクトエート１４．４ｇ及びジフェニルイソデシルホスフィット（ＤＰＤＰ）１２０ｇ（１．５％、ポリオールに基づいて）を次に加え、そして反応混合物を再度、１００ｒｐｍにおいて６０秒間強攪拌した。強攪拌下でイソシアネート［ルプラナトＴ８０（登録商標：Ｌｕｐｒａｎａｔ），ＢＡＳＦによる提供；トルイレン−２，４−及びトルイレン−２，６−ジイソ−シアネート混合物］５．１１ｋｇをその後即座に加え、そして混合物を合せの型に注ぎ込み、そして発泡ブロックへと発泡する間の発熱温度を測定した。発泡ブロックは冷却され、そして室温において２４時間置かれた。翌日発泡体を切り取った。発泡ブロックの着色は、視覚によって決定した。白ければ白いほど発泡体の安定化が良い。この効果は、明らかに大きな発泡スケール上だけであるということに注意しなければならない（例えば１ｍ3の発泡体）。この効果の観察は、研究室スケール上では難しい。結果を表１にまとめる。
【表１】
0004314610.tif 000003
表２の終わりの脚注の説明参照。
【０１２２】
実施例２：ＡＢＳ（アクリロニトリル−ブタジエン−スチレン）の調製並びにその安定化。
アクリロニトリル−ブタジエン−スチレングラフトポリマー［バイモッド６０Ａ（登録商標：Ｂａｙｍｏｄ），バイエル社］８３３ｇ、スチレン−アクリロニトリルコポリマー［ルストラン３２（登録商標：Ｌｕｓｔｒａｎ），バイエル社］１６６７ｇ、Ｎ，Ｎ'−エチレンジ（ステアロアミド）２６．２５ｇ、イルガノックス１０７６［（登録商標：Ｉｒｇａｎｏｘ），ｎ−オクタデシル３−［３，５−ジ−第三−ブチル−４−ヒドロキシフェニル］プロピオネート，ポリマーに基づいて０．０５７％］１．４９６ｇ、イルガフォス１６８［（登録商標：Ｉｒｇａｆｏｓ），トリス−（２，４−ジ−第三−ブチルフェニル）ホスフィット、ポリマーに基づいて０．１１３％］２．９９３ｇ、及び表２に従った安定剤（ポリマーに基づいて０．０３０％）０．７８８ｇを一緒にタンブルバレルミキサー上で１５時間混合した。その結果生じたドライ−ブレンドを次に二軸−スクリュー−押出し機（バーストルフ４６Ｄ，２２０℃において，１１０ｒｐｍおよび１２ｋｇ／ｈ）上で混合し、そして８０℃において３時間乾燥した後、６７×６４×２ｍｍの寸法の自然のＡＢＳプラークを得るためにエンゲルＨＬ６５射出成形機上で２４０℃において射出成形した（サイクル時間：３５．８秒；射出速度：２５ｍｍ／秒；成形温度：６０℃）。
【０１２３】
これらＡＢＳプラークの初めの色を測定し、その後、アトラスＣｉ６５  ウェザー−Ｏ−メーター中の促進曝露に以下の条件で１０００時間曝露した。；３４０ｎｍにおいて０．３５Ｗ／ｍ2照射；硼珪酸内部及び外部フィルター；ブラックパネル温度：６３℃；暗相なし；６０％相対湿度及びドライサイクル（雨なし）。その黄色度指数（ＹＩ）をＤＩＮ６１６７に従って決定した。低い黄色度指数（ＹＩ）の値は試料の少しの着色を意味し、高い黄色度指数（ＹＩ）の値は、多くの着色を意味する。着色がより少ないものが、より効果的な安定剤である。その結果を表２にまとめる。
【表２】
0004314610.tif 000004
黄色度指数（ＹＩ）の１単位の差は、当業者により明確な関連としてみなされ得る。
【０１２４】
ａ）比較例
ｂ）本発明に従った例
ｃ）イルガノックス５０５７（登録商標：Ｉｒｇａｎｏｘ）（チバ  スペシャルティー  ケミカルズ）は、第二アミン酸化防止剤であり、そして技術的混合物であり、ジフェニルアミンとジイソブチレンの反応によって得られ、
ａ'）３％のジフェニルアミン；
ｂ'）１４％の４−第三−ブチルジフェニルアミン；
ｃ'）以下の化合物の群３０％
ｉ）４−第三−オクチルジフェニルアミン、
ｉｉ）４，４'−ジ−第三−ブチルジフェニルアミン、
ｉｉｉ）２，４，４'−トリス−第三−ブチルジフェニルアミン；
ｄ'）以下の化合物の群２９％
ｉ）４−第三−ブチル−４'− 第三−オクチルジフェニルアミン、
ｉｉ）ｏ，ｏ'−，ｍ，ｍ'−又はｐ，ｐ'−ジ−第三−オクチルジフェニルアミン、
ｉｉｉ）２，４−ジ−第三−ブチル−４'− 第三−オクチルジフェニルアミン；
ｅ'）以下の化合物の群２４％
ｉ）４，４'−ジ−第三−オクチルジフェニルアミン及び
ｉｉ）２，４−ジ−第三−オクチル−４'− 第三−ブチルジフェニルアミン
を含んでいる。
ｄ）イルガノックス１１３５（登録商標：Ｉｒｇａｎｏｘ）（チバ  スペシャルティー  ケミカルズ）は、式ＡＯ−１
【化３】
0004314610.tif 000005
で表されるフェノール系酸化防止剤である。
ｅ）化合物（１０１）は、約８５重量部の式Ｖａの化合物及び約１５重量部
の式Ｖｂの化合物の混合物である。
【化４】
0004314610.tif 000006
ｆ）本発明に従った化合物（１０２）は、式Ｉ'
【化５】
0004314610.tif 000007
で表される化合物である。